특허 문헌 4 에 는 질량 % 로 , C : 0 . 02 % 이상 0 . 10 % 이하 , Si : 0 . 005 % 이상 0 . 5 % 이하 , Mn : 1 . 4 % 이상 2 . 5 % 이하 , P : 0 . 025 % 이하 , S : 0 . 010 % 이하 , sol . Al : 0 . 001 % 이상 0 . 2 % 이하 , N : 0 . 008 % 이하 및 Ti : 0 . 15 % 이하 를 함유 하 고 , Ca : 0 . 01 % 이하 , Mg : 0 . 01 % 이하 및 REM : 0 . 01 % 이하 로 이루어지 는 군 에서 선택 된 1 종 또는 2 종 이상 을 더 함유 하 는 동시 에 , 하 기 식 ( 3 ) ∼( 5 ) 를 만족 시키 는 화학 조성 을 갖 는 동시 에 , 면적 % 로 , 페라이트 : 50 ∼ 94 %, 베이 나이트 : 5 ∼ 49 % 와 마텐자이트 및 잔류 오스테나이트 의 합계 : 1 ∼ 20 % 를 함유 하 는 강 조직 을 갖 는 , 연성 과 신장 플랜지 성 이 우수 한 인장 강도 : 490 MPa 이상 의 고강 도 용융 아연 도금 강판 을 얻 는 방법 이 개시 되 어 있 다 .